(57)【要約】【課題】貫通孔は存在し通気度が高いが、貫通孔は視認されにくい透け感抑制生地及びこれを用いた被服を提供する。【解決手段】生地１の厚み方向に貫通した貫通孔６を含み、生地１は表層２と裏層３を含む多重構造であり、表層１と裏層２の両層に孔４，５が存在し、両層の孔４，５が重なった部分が貫通孔６になっており、ＪＩＳ  Ｌ  １９２３：２０１７「繊維製品の防透け性評価方法Ａ法（視感法）」による評価が３．５級以上である。貫通孔６の大きさは、タテ及びヨコ方向ともに０．３ｍｍ以上２５ｍｍ以下が好ましく、生地１に占める貫通孔６の面積率は３〜１５％が好ましい。【選択図】図１
2020196971.tif 000002
【特許請求の範囲】
【請求項１】
生地の厚み方向に貫通した貫通孔を含む透け感抑制生地であって、
前記生地は表層と裏層を含む多重構造であり、前記表層と裏層の両層に孔が存在し、
前記両層の孔が重なった部分が貫通孔になっており、
ＪＩＳ  Ｌ  １９２３：２０１７「繊維製品の防透け性評価方法Ａ法（視感法）」による評価が３．５級以上であることを特徴とする透け感抑制生地。
【請求項２】
前記貫通孔は、白色又は黒色背面で視認できる請求項１に記載の透け感抑制生地。
【請求項３】
前記貫通孔の大きさは、タテ及びヨコ方向が０．３ｍｍ以上２５ｍｍ以下である請求項１又は２に記載の透け感抑制生地。
【請求項４】
前記生地に占める貫通孔の面積率は３〜１５％である請求項１〜３のいずれかに記載の透け感抑制生地。
【請求項５】
前記生地の貫通孔の周辺には、輝度格差が０．５以上ある２種類以上の糸が配置されている請求項１〜４のいずれかに記載の透け感抑制生地。
【請求項６】
前記生地は糸を引き揃えた部分を含むシングル丸編みもしくはトリコット経編み、ダブルラッシェル経編地又はダブル丸編地である請求項１〜５のいずれかに記載の透け感抑制生地。
【請求項７】
前記生地は、表層と裏層が両層ともメッシュ編物である請求項１〜６のいずれかに記載の透け感抑制生地。
【請求項８】
前記生地は、ＪＩＳ  Ｌ  １０９６：２０１０「フラジール形法」で測定した通気量が１００ｃｍ３／ｃｍ２・ｓ以上である請求項１〜７のいずれかに記載の透け感抑制生地。
【請求項９】
前記生地は、ＪＩＳ  Ｌ  １０９６のＡ法に準拠し測定した前記生地は厚みが０．３ｍｍ以上である請求項１〜８のいずれかに記載の透け感抑制生地。
【請求項１０】
前記両層の孔はずれて配置されていることにより、表層を構成する糸により裏層の孔は部分的に隠れている請求項１〜９のいずれかに記載の透け感抑制生地。
【請求項１１】
前記表層と裏層にはそれぞれ交差する方向に溝があり、表層の溝と裏層の溝の交差点が貫通孔を形成している請求項１〜９のいずれかに記載の透け感抑制生地。
【請求項１２】
請求項１〜１１のいずれかに記載の透け感抑制生地を含む被服。
【請求項１３】
前記被服はスポーツ用被服である請求項１２に記載の被服。
【発明の詳細な説明】
【技術分野】
【０００１】
本発明は、透け感抑制生地及びこれを用いた被服に関する。さらに詳しくは、発汗時にも快適に着用でき、透け感も抑制された被服用生地及びこれを用いた被服に関する。
【背景技術】
【０００２】
発汗を伴うスポーツには、発汗対策をした被服を着用するのが快適である。従来の被服は、発汗時などの湿潤状態においては、水（汗）の膜が生地表面上に形成されて通気性が減少し、皮膚上の汗の気化を阻害する状態となる。この状態は、無効発汗が増え、深部体温の上昇による運動パフォーマンスが低下し、不快感も高くなる問題につながる。従来技術として、特許文献１にはメッシュを有する編地が提案され、特許文献２にはメッシュ編地に撥水剤を付着させることが提案されている。特許文献３〜４には、孔を有する編織物の表面に色差ΔＥ１０以上の模様を形成し、目視防透け性を向上することが提案されている。
【先行技術文献】
【特許文献】
【０００３】
【特許文献１】特開２００６−１６９６４８号公報
【特許文献２】特開２００６−２４９６１０号公報
【特許文献３】特開２０１７−２２６９４８号公報
【特許文献４】特許第６１６２８５８号公報
【発明の概要】
【発明が解決しようとする課題】
【０００４】
しかし、従来の被服用生地は、通気性を上げるために貫通孔を形成することが必要であるが、貫通孔が視認されやすいという問題があった。貫通孔が視認されやすいと、肌やインナー衣類が透けて見え、見栄えが悪くなる問題につながる。
【０００５】
本発明は、前記従来の問題を解決するため、貫通孔は存在し通気度が高いが、貫通孔は視認されにくい透け感抑制生地及びこれを用いた被服を提供する。
【課題を解決するための手段】
【０００６】
本発明の透け感抑制生地は、生地の厚み方向に貫通した貫通孔を含む透け感抑制生地であって、前記生地は表層と裏層を含む多重構造であり、前記表層と裏層の両層に孔が存在し、前記両層の孔が重なった部分が貫通孔になっており、ＪＩＳ  Ｌ  １９２３：２０１７「繊維製品の防透け性評価方法Ａ法（視感法）」による評価が３．５級以上であることを特徴とする。
【０００７】
本発明の被服は、前記の透け感抑制生地を含むことを特徴とする。
【発明の効果】
【０００８】
本発明の透け感抑制生地及びこれを用いた被服は、表層と裏層を含む多重構造であり、表層と裏層の両層に孔が存在し、前記両層の孔が重なった部分が貫通孔になっていることにより、通気度が高いが、貫通孔は視認されにくい透け感抑制生地及びこれを用いた被服を提供できる。すなわち、表層を構成する糸より奥にある貫通孔は部分的に隠れるため、貫通孔が視認されにくい構造となる。これにより、ＪＩＳ  Ｌ  １９２３：２０１７「繊維製品の防透け性評価方法Ａ法（視感法）」による評価を３．５級以上にすることができる。その結果、生地の通気性を確保し、肌に涼しさを与え、運動パフォーマンスを低下させず、発汗時にも快適に着用できる被服用生地及びこれを用いた被服を提供できる。
【図面の簡単な説明】
【０００９】
【図１】図１Ａは本発明の一実施態様の生地の模式的平面図、図１Ｂは図１ＡのＩ−Ｉ線の模式的断面図である。
【図２】図２は本発明の一実施形態における被服用生地の表面写真（倍率３）である。
【図３】図３は同、裏面写真（倍率３）である。
【図４】図４Ａは本発明の実施例で使用するＪＩＳ  Ｌ  １９２３：２０１７「繊維製品の防透け性評価方法Ａ法（視感法）」の測定装置を示す正面図、図４Ｂは同側面図、図４Ｃは同試料台の側面説明図である。
【図５】図５は本発明の実施例１の生地である。
【図６】図６は比較例１〜２の生地である。
【発明を実施するための形態】
【００１０】
本発明は、生地の厚み方向に貫通した貫通孔を有する生地であり、前記生地は表層と裏層を含む多重構造である。多重構造の生地は、糸を引き揃えた部分を含むシングル丸編みもしくはトリコット経編み、経編みのダブル編物、緯編みのダブル編物、ダブル織物（経糸ダブル織物、緯糸ダブル織物、経緯糸ダブル織物を含む）等がある。表層と裏層の両層には孔（メッシュ）が存在する生地である（以下、「両面メッシュ生地」という。）。前記両面メッシュ生地の表層と裏層の孔（メッシュ）が重なった部分が貫通孔になっており、この貫通孔により生地の通気性を確保し、肌に涼しさを与え、運動パフォーマンスを低下させず、発汗時にも快適に着用できる被服用生地及びこれを用いた被服を提供できる。
【００１１】
前記両層の孔（メッシュ）は、ずれて配置されていることが好ましく、これにより表層を構成する糸により裏層の孔（メッシュ）は部分的に隠れるため、貫通孔が視認されにくい構造となる。前記部分的に隠れるとは、裏層の孔（メッシュ）の１０〜９０％隠れることが好ましく、５０〜９０％隠れることがより好ましい。前記表層と裏層にはそれぞれ交差する方向に溝があり、表層の溝と裏層の溝の交差点が貫通孔を形成している構造であってもよい。これにより、ＪＩＳ  Ｌ  １９２３：２０１７「繊維製品の防透け性評価方法Ａ法（視感法）」による評価が３．５級以上にすることができ、生地の品質を高く保つことができる。
【００１２】
前記貫通孔は白色又は黒色背面で視認でき、貫通孔の存在は確認できる。貫通孔の平面形状は、丸、楕円、四角、ひし形、三角、多角形、不定形のどのような形状でも良い。前記貫通孔の大きさは、タテ及びヨコ方向が、０．３ｍｍ以上２５ｍｍ以下が好ましく、０．３ｍｍ以上２０ｍｍ以下がより好ましい。また、前記生地に占める貫通孔の面積率（開口率）は３〜１５％が好ましく、５〜１２％がより好ましい。これにより生地の通気性をより好ましい状態にできる。
【００１３】
前記生地はダブルラッシェル経編地又はダブル丸編地であるのが好ましい。ダブルラッシェル経編地又はダブル丸編地は両面メッシュ生地を編成しやすい。ダブルラッシェル経編地又はダブル丸編地は、表層と裏層が両層ともメッシュ編物が好ましい。前記生地は表層と裏層が両層ともメッシュ編物であると、通気性は高くなり、貫通孔が見にくくなる。
【００１４】
前記ダブルラッシェル経編地の接結糸は、光反射性糸とするのが好ましい。接結糸として光反射性糸を使用すると、光反射性糸の反射によりチカチカ感が出るが、このチカチカ感により貫通孔が見にくくなる効果が発現し、さらに貫通孔が視認されにくい構造となる。
【００１５】
前記光反射性糸は、生糸（なまいと）、酸化チタンを含まないブライト糸、芯鞘複合繊維糸などが好ましい。前記生糸（なまいと）は、合成繊維フィラメント糸の仮より加工糸ではないストレート糸のことである。また通常の合成繊維フィラメント糸は、透けを防止するために酸化チタン０．５重量％を含むセミダル糸が多く、さらに透けを防止するために酸化チタンを多く加えたフルダル糸もあるが、酸化チタンを含まないブライト糸が好ましい。芯鞘複合繊維糸は、芯成分がポリプロピレン、鞘成分がポリエステルからなる複合繊維がある（例えば特開2015-232192号公報）。
【００１６】
本発明の被服は、前記の透け感抑制生地を含む。被服としては、シャツなどの上衣、パンツなどの下衣、帽子、アームカバー、手袋などに有用である。とくに暑い時期の被服に有用である。スポーツ用被服にも好適である。
【００１７】
本発明において、生地を構成する繊維糸は、ポリエステル(PET等)繊維糸、ナイロン糸、ポリオレフィン(PP,PE等)糸、アクリル繊維、コットン紡績糸、レーヨン等のセルロース繊維紡績糸、これらの繊維の混紡糸、短繊維とマルチフィラメント糸との複合紡績糸（精紡交撚糸を含む）などである。
【００１８】
本発明において、生地の好ましい目付けは４０ｇ／ｍ２以上３００ｇ／ｍ２未満である。衣類の発汗の多い部分に使用するため、薄手生地が好ましい。本発明の生地は、ワンウエイ、ツーウエイでもよく、ポリウレタンなどの弾性糸を含んでもよい。
【００１９】
前記生地の貫通孔の周辺には、輝度格差が０．５以上ある２種類以上の糸が配置されているのが好ましい。ここで生地の貫通孔の周辺とは、貫通孔の端から７ｍｍをいう。輝度格差０．５以上は、輝度格差５０％以上と同じである。さらに好ましい輝度格差０．５以上０．８以下である。前記三次元変角分布測定装置ではｕ’色度最大値も測定できる。本発明におけるｕ’色度最大値は、０．１６〜０．２の範囲が好ましい。輝度差もｕ’色度最大値も前記の範囲であれば、貫通孔が視認されにくい。輝度格差もｕ’色度最大値も市販の三次元変角分布測定装置によって測定できるが、さらに詳しくは庄田裕一ら著「織物の『光沢感』の定量化方法について」、第48回自動制御連合協議会予稿集445-448頁、2005年11月25-26日、丸弘樹ら著「黒色織物の明るさ感評価を代替する計量法ならびに特徴化法の提案」,Journal of Textile Engineering(2017),Vol 63,No.2,55-62頁に記載されている。
【００２０】
前記、輝度格差が０．５以上ある２種類以上の糸とは、酸化チタンの含有量、染着性、ファイラメントカウント数の違い、撚り数の違いなどにより糸の光反射特性が異なる糸を組み合わせて実現する。酸化チタンは光を吸収するため、含有量により光反射特性が異なってくる。また、ポリエステルを例にすると、カチオン可染ポリエステルとレギュラーポリエステルはポリマーが違う事で染着性が異なり、結果として光反射特性が異なってくる。また、フィラメントカウントや撚り数が異なることで糸表面上の凹凸の程度が変わり、光反射特性が異なってくる。ブライト糸もしくはセミダル糸とカチオン架染の組み合わせが好ましい。さらに、ローカウントのブライト糸もしくはセミダル糸とカチオン架染の組み合わせがさらに好ましい。ここでいう、輝度格差は次の式で算出した値である。
輝度格差(％)＝（生地を構成する糸の輝度値の最大値-生地を構成する糸の輝度値の最小値）/生地を構成する糸の輝度値の最大値×１００
【００２１】
前記生地は、ＪＩＳ  Ｌ  １０９６：２０１０「フラジール形法」で測定した通気量が１００ｃｍ３／ｃｍ２・ｓ以上であるのが好ましい。さらに好ましい通気量は１５０〜３００ｃｍ３／ｃｍ２・ｓである。前記の範囲であれば生地の通気性を確保し、肌に涼しさを与え、運動パフォーマンスを低下させず、発汗時にも快適に着用できる。
【００２２】
前記生地の厚みは０．３ｍｍ以上が好ましく、より好ましくは０．３〜１．５ｍｍであり、さらに好ましくは０．５〜１．１ｍｍである。前記の厚みであれば、透け感は少なくなるか又は無くなる。なお、厚みは、ＪＩＳ  Ｌ  １０９６のＡ法に準拠し測定した。
【００２３】
以下、図面を用いて本発明の好適な一実施形態の被服用生地を説明する。以下の図面において、同一符号は同一物を示す。
図１Ａは本発明の一実施態様の生地の模式的平面図、図１Ｂは図１ＡのＩ−Ｉ線の模式的断面図である。図１Ａは図２のトレース図面である。この透け感抑制生地１はダブルラッシェル経編地の両面メッシュ生地である。この生地１は表層のメッシュ生地２と、裏層のメッシュ生地３と、表層と裏層をつなぐ接結糸７で形成されている。表層を構成する糸により裏層の孔は部分的に隠れている。また、表層の孔４と裏層の孔５はずれて配置されており、前記両層の孔４，５が重なった部分が貫通孔６になっている。
【００２４】
図２は本発明の一実施形態における被服用生地の表面写真（倍率３）、図３は同、裏面写真（倍率３）である。図２及び図３におけるハニカム状態（六角状）の孔の寸法はいずれもタテ４．５ｍｍ、ヨコ２．２ｍｍ、ひし形の孔の寸法はいずれもタテ２．２ｍｍ、ヨコ１．５ｍｍである。また貫通孔はひし形であり、寸法はいずれもタテ１ｍｍ、ヨコ１ｍｍである。
【００２５】
図４Ａは本発明の実施例で使用するＪＩＳ  Ｌ  １９２３：２０１７「繊維製品の防透け性評価方法Ａ法（視感法）」の測定装置を示す正面図、図４Ｂは同側面図、図４Ｃは同試料台の側面説明図である。前記ＪＩＳ規定では図２に記載されている。この透け感測定装置１０は、断面が三角形状の試料台１１の中央の左側に白バッキング１２を、右側に黒バッキング１３を隣り合わせにして、その上を試験片１４で覆う。上部にはスイッチ操作パネル１５と、常用光源（Ｄ６５）１６があり、試験片１４の近辺の照度は１０００〜１５００ルックスに保たれる。１７は観察者の目線方向を示す。図４Ａ−Ｃの寸法線の数値単位はｍｍである。
【００２６】
前記生地は、貫通孔に接する少なくとも一部には、撥水または疎水性領域が配置され、他の部分には親水領域が配置されることが好ましい。この結果、発汗により濡れた状態においても貫通孔の通気性が確保され、有効発汗量をふやし、運動パフォーマンスを低下させず、発汗時にも快適に着用できる被服用生地及びこれを用いた被服を提供できる。
【実施例】
【００２７】
以下実施例を用いてさらに具体的に説明する。なお、本発明は下記の実施例に限定して解釈されるものではない。
＜透け感の測定＞
ＪＩＳ  Ｌ  １９２３：２０１７「繊維製品の防透け性評価方法Ａ法（視感法）」で測定し評価した。この測定は、試験片をバッキング（白バッキング：常用光源Ｄ６５で視野１０°で測定したときの明度（Ｌ＊）が９０以上のもの。黒バッキング：明度（Ｌ＊）が１０以下のもの。）の上に置き、視感による色の違いの大きさを、評価用グレースケール（汚染用グレースケール）と比較して等級付けする。具体的には次のように行う。
（１）図４Ａの試料台１１中央の左側に白バッキング１２を、右側に黒バッキング１３を隣り合わせにして、その上を試験片１４で覆う。試験片１４は乾燥状態のものを使用した。
（２）試験片及び評価用グレースケール（汚染用グレースケール）それぞれにマスク（ＪＩＳ  Ｌ  ０８０１規定のもの）を載せて、試験片越しの左右のバッキングの色の違いの大きさを目視で観察し、左右の色の違いに最も近い評価用グレースケール（汚染用グレースケール）の号数によって等級評価する。１〜５級に等級付けし、５級が最も優れる。透けてないと評価される等級は３．５級以上とした。
（３）３枚の試験片の等級を平均し、小数点以下１桁を０又は５にまとめて等級評価する。
＜輝度格差及びｕ’色度最大値の測定＞
この測定は、光源はメタルハライド照明装置（シグマ光機株式会社）、照射光源はロッドホモジナイザ（シグマ光機株式会社）、カメラは2D Color Analyzer CA-2000で構成された三次元変角分布測定装置を使用し、角度45°のみで測定した。
＜生地の構造的特徴の測定＞
Ａ：貫通孔の長さ、幅はマイクロスコープを用いて測定した。
Ｂ：貫通孔の面積、貫通孔の総面積はマイクロスコープを用いて測定した（背景色が視認できる領域を貫通孔面積とした）。
Ｃ：厚みは厚み計を用いて測定した。
＜通気量＞
ＪＩＳ  Ｌ  １０９６：２０１０，８．２６.１Ａ「フラジール形法」で測定した。
【００２８】
（実施例１）
下記に示すポリエステル(PET)マルチフィラメント糸を使用してダブル丸編みメッシュ生地を作成した(下記のFDとはフルダル糸、FLATは生糸、％は質量％である。以下同じ。)。生地サンプルの写真は図５に示す。この生地は、表層と裏層にはそれぞれ交差する方向に溝があり、表層の溝と裏層の溝の交差点が貫通孔を形成している。
FD 40d/36f FLAT 5%
FD 75d/36f 75%
FD 100d/72f 20%
この生地の測定結果は後にまとめて表１に示す。以下同じ。
【００２９】
（実施例２）
下記に示すポリエステル(PET)マルチフィラメント糸を使用してダブル丸編みメッシュ生地を作成した（下記のFCDとはカチオン可染ポリエステルとレギュラーポリエステルの混繊糸、SDとはセミダル糸である。）。
FD 40d/36f  FLAT 5%
FCD 60d/72f 45%
SD 75d/36f 30%
SD 100d/72f 20%
【００３０】
（実施例３〜６）
下記に示すポリエステル(PET)マルチフィラメント糸を使用してダブルラッシェル編みメッシュ生地を作成した（下記のCDとはカチオン可染糸である。）。生地サンプルの写真は図２〜３に示す。この生地は、表層と裏層の孔（メッシュ）は、ずれて配置されている。
CD 50d/24F 28% 
SD 30d/12F FLAT 33%
SD 75d/36F 22%
SD 60d/48F 18%
【００３１】
（比較例１〜２）
下記に示すポリエステル(PET)マルチフィラメント糸を使用してシングル丸編みメッシュ生地を作成した（下記のDTYとは仮より加工糸である。）。生地サンプルの写真は図６に示す。
75D/72F SD DTY 89%
30D/18F SD FLAT 11%
【００３２】
（比較例３）
下記に示すポリエステル(PET)マルチフィラメント糸を使用してダブル丸編みメッシュ生地を作成した。
FD 40d/36f FLAT 5%
FD 75d/36f 75%
FD 100d/72f 20%
【００３３】
（比較例４）
下記に示すポリエステル(PET)マルチフィラメント糸を使用してダブル丸編みメッシュ生地を作成した。
FD44T/36F  8%
SD56T/36F  75%
FD 56T/36F  8%
SD66T/48F (撥水糸)  10%
【００３４】
（比較例５）
下記に示すポリエステル(PET)マルチフィラメント糸を使用してシングル経編みメッシュ生地を作成した。
FD 84T/72F  46%
CD 84T/36F  54%
【００３５】
（比較例６）
下記に示すポリエステル(PET)マルチフィラメント糸を使用してダブル丸編みメッシュ生地を作成した。
SD 150D/96F 83%
SD 30D/12F 17%
【００３６】
【表１】
2020196971.tif 000003
【００３７】
表１に示すとおり、実施例１−６の生地は、貫通孔の面積率が比較的高く、通気量も比較的高く、かつ透け感が３．５級以上であり、貫通孔は視認されにくいことが確認できた。その結果、生地の通気性を確保し、肌に涼しさを与え、運動パフォーマンスを低下させず、発汗時にも快適に着用できる被服用生地及びこれを用いた被服とすることができた。
【産業上の利用可能性】
【００３８】
本発明の生地は、例えばスポーツシャツ、Ｔシャツ、インナーシャツ、ブリーフ、パンツ、タイツ、一般のシャツ、ブリーフ等の全部に使用しても良いし、脇、背中等の一部に使用しても良い。
【符号の説明】
【００３９】
１  透け感抑制生地
２  表層のメッシュ生地
３  裏層のメッシュ生地
４  表層の孔
５  裏層の孔
６  貫通孔
７  接結糸
１０  透け感測定装置
１１  試料台
１２  白バッキング
１３  黒バッキング
１４  試験片
１５  スイッチ操作パネル
１６  常用光源（Ｄ６５）
１７  観察者の目線方向
【図１】
2020196971.tif 000004
【図２】
2020196971.tif 000005
【図３】
2020196971.tif 000006
【図４】
2020196971.tif 000007
【図５】
2020196971.tif 000008
【図６】
2020196971.tif 000009